【事件の表示】
　特許第２９６７５３８号「熱転写シート及びカードの製造方法」の請求項１ないし８に係る特許に対する特許異議の申立てについて、次のとおり決定する。
【結　論】
　訂正を認める。
　特許第２９６７５３８号の請求項１ないし８に係る特許を維持する。
【理　由】
１．手続の経緯
　本件特許第２９６７５３８号は、平成１年９月２０日に出願され、平成１１年８月２０日にその発明について特許の設定登録がなされた。
　本件特許公報は、平成１１年１０月２５日に発行され、その特許に対して、枝木幸二及びコニカ株式会社より特許異議の申立があり、取消理由通知がなされ、その指定期間内である平成１２年１１月６日に訂正請求がなされた。
２．訂正の適否
2.1　訂正事項
　訂正を請求する事項は、次のとおりである。
　訂正事項ａ
　特許請求の範囲の、
「【請求項１】加熱により移行する染料と非転写性バインダーとからなる第一の熱転写層と、染料又は顔料によって着色された加熱溶融性バインダーからなる第二の熱転写層とを基材シートの同一面上に設けてなる熱転写シートにおいて、基材シートがその少なくとも熱転写層を設ける面が易接着処理され、且つ第二の熱転写層と基材シートの易接着処理面との間に剥離保護層が形成されているポリエステルフイルムであることを特徴とする熱転写シート。
【請求項２】ポリエステルフイルムがポリエチレンテレフタレートフイルム又はポリエチレンナフタレートフイルムである請求項１に記載の熱転写シート。
【請求項３】易接着処理されたポリエステルフイルムが基材シートと同時に延伸処理された接着剤層を有する請求項１に記載の熱転写シート。
【請求項４】接着剤層の厚みが０．００１乃至１μｍの厚みである請求項３に記載の熱転写シート。
【請求項５】第二の熱転写層の表面に感熱接着剤層が形成されている請求項１に記載の熱転写シート。
【請求項６】第二の熱転写層又はその表面の感熱接着剤層が塩化ビニル系樹脂に良好な接着性を示す請求項１に記載の熱転写シート。
【請求項７】背面に耐熱滑性層が設けられている請求項１に記載の熱転写シート。
【請求項８】請求項１に記載の熱転写シートを用い、塩化ビニル樹脂製カード基材表面に階調性画像と非階調性画像を形成することを特徴とするカードの製造方法。」との記載を、
「【請求項１】加熱により移行する染料と非転写性バインダーとからなる第一の熱転写層と、染料又は顔料によって着色された加熱溶融性バインダーからなる第二の熱転写層とを基材シートの同一面上に並列に設けてなる熱転写シートにおいて、基材シートがその少なくとも上記第一及び第二の熱転写層を設ける面が易接着処理され、且つ第二の熱転写層と基材シートの易接着処理面との間に厚さ０．２乃至１．５μｍの剥離保護層が形成されているポリエステルフイルムであることを特徴とする熱転写シート。
【請求項２】ポリエステルフイルムがポリエチレンテレフタレートフイルム又はポリエチレンナフタレートフイルムである請求項１に記載の熱転写シート。
【請求項３】易接着処理されたポリエステルフイルムが基材シートと同時に延伸処理された接着剤層を有する請求項１に記載の熱転写シート。
【請求項４】接着剤層の厚みが０．００１乃至１μｍの厚みである請求項３に記載の熱転写シート。
【請求項５】第二の熱転写層の表面に感熱接着剤層が形成されている請求項１に記載の熱転写シート。
【請求項６】第二の熱転写層又はその表面の感熱接着剤層が塩化ビニル系樹脂に良好な接着性を示す請求項１に記載の熱転写シート。
【請求項７】背面に耐熱滑性層が設けられている請求項１に記載の熱転写シート。
【請求項８】請求項１に記載の熱転写シートを用い、塩化ビニル樹脂製カード基材表面に階調性画像と非階調性画像を形成することを特徴とするカードの製造方法。」と訂正する。
　訂正事項ｂ．
　特許明細書第６頁第１４行〜第７頁第２行（特許公報第４欄第１６〜２６行）の、
「上記目的は以下の本発明によって達成される。即ち、本発明は、加熱により移行する染料と非転写性バインダーとからなる第一の熱転写層と、染料又は顔料によって着色された加熱溶融性バインダーからなる第二の熱転写層とを基材シートの同一面上に設けてなる熱転写シートにおいて、基材シートがその少なくとも熱転写層を設ける面が易接着処理され、且つ第二の熱転写層と基材シートの易接着処理面との間に剥離保護層が形成されているポリエステルフィルムであることを特徴とする熱転写シート、及び該熱転写シートを用いるカードの製造方法である。」との記載を、
「上記目的は以下の本発明によって達成される。即ち、本発明は、加熱により移行する染料と非転写性バインダーとからなる第一の熱転写層と、染料又は顔料によって着色された加熱溶融性バインダーからなる第二の熱転写層とを基材シートの同一面上に並列に設けてなる熱転写シートにおいて、基材シートがその少なくとも上記第一及び第二の熱転写層を設ける面が易接着処理され、且つ第二の熱転写層と基材シートの易接着処理面との間に厚さ０．２乃至１．５μｍの剥離保護層が形成されているポリエステルフィルムであることを特徴とする熱転写シート、及び該熱転写シートを用いるカードの製造方法である。」と訂正する。
　訂正事項ｃ．
　特許明細書第１３頁第１１行〜第１４頁第７行（特許公報第６欄第３７行〜第７欄第１行）の、
「本発明では、上記インキ層の形成に際して、基材表面に剥離保護層を予め形成することが必要である。この剥離保護層はインキ層の剥離性を向上させると共に、インキ層と共に転写され、転写画像の表面保護層となるものであって、転写画像の耐摩耗性等を向上させるものである。かかる剥離保護層は、例えば、（メタ）アクリル系樹脂、シリコーン系樹脂、弗素系樹脂、酢酸セルロース等のセルロース系樹脂、スチレン系樹脂、エポキシ系樹脂、ポリビニルアルコール等にワックス、有機顔料、無機顔料等を添加したもの、或はポリエチレンワックス、カルナウバワックス、パラフインワックス等のワックス等があげられ、形成される剥離保護層の厚さは、好ましくは０．２乃至１．５μｍの範囲であり、薄すぎると耐スクラッチ性等の保護効果が十分でなく、一方、厚すぎると印字時の箔切れが悪くなる。」との記載を、
「本発明では、上記インキ層の形成に際して、基材表面に剥離保護層を予め形成することが必要である。この剥離保護層はインキ層の剥離性を向上させると共に、インキ層と共に転写され、転写画像の表面保護層となるものであって、転写画像の耐摩耗性等を向上させるものである。かかる剥離保護層は、例えば、（メタ）アクリル系樹脂、シリコーン系樹脂、弗素系樹脂、酢酸セルロース等のセルロース系樹脂、スチレン系樹脂、エポキシ系樹脂、ポリビニルアルコール等にワックス、有機顔料、無機顔料等を添加したもの、或はポリエチレンワックス、カルナウバワックス、パラフインワックス等のワックス等があげられ、形成される剥離保護層の厚さは、０．２乃至１．５μｍの範囲である。薄すぎると耐スクラッチ性等の保護効果が十分でなく、一方、厚すぎると印字時の箔切れが悪くなる。」と訂正する。
　2.2　訂正の目的の適否、新規事項追加の有無、及び特許請求の範囲の実質上の拡張又は変更の存否
　訂正事項ａは、請求項１に記載された、第一の熱転写層と第二の熱転写層とに関して、「並列に」とすることでその位置関係を明確にするとともに、基材シートの易接着処理される面が、「第一及び第二の熱転写層を設ける面」であることを明確にするものである点で、明瞭でない記載の釈明を目的とする訂正に該当し、併せて、剥離保護層の厚さについて、「厚さ０．２乃至１．５μｍ」の範囲に限定する点で、特許発明の包含する範囲を縮小するものであるから、特許請求の範囲の減縮を目的とする訂正に該当する。
　そして、訂正事項ａは、願書に添付された明細書第１８頁第４行〜第１９頁第１１行（特許公報第５欄第１９行〜第６欄第１２行）の「上記基材シートの表面に形成する第一の熱転写層である昇華タイプの染料層は、昇華性染料を任意のバインダー樹脂で担持させた層である。・・・・・本発明では上記染料層に加えて、これらの染料層に並列に熱溶融性インキ層を形成する。」、同じく第１８頁第４行〜第１９頁第１１行（特許公報第８欄第２１〜４１行）の「実施例１　基材シートとして・・・・・、表面に熱硬化性アクリル樹脂からなる０．１μｍの易接着処理を施した６μｍのポリエチレンテレフタレートフィルム易接着処理面に、３個分のＡ４版サイズの領域を残して・・・・・乾燥時厚み０．７μｍとなる様に塗布及び乾燥してＡ４版サイズに剥離保護層を形成した。続けてその表面に・・・・・熱溶融性インキ層を形成し、更にその表面に・・・・・感熱接着層を形成した。更に、上記インキ層の間に、下記の３色の染料層形成用インキ組成物を乾燥厚みが１．０ｇ／ｍ２ になる様に夫々Ａ４版サイズにグラビア印刷にてイエロー、マゼンタ及びシアンの面順次に塗布及び乾燥して連続フィルム状の本発明の熱転写シートを調製した。」、同じく第１４頁第３〜７行（特許公報第６欄第３７〜５０行）の「形成される剥離保護層の厚さは、好ましくは０．２乃至１．５μｍの範囲であり、薄すぎると耐スクラッチ性等の保護効果が十分でなく、一方、厚すぎると印字時の箔切れが悪くなる。」などの記載によって支持されているから、願書に添付した明細書又は図面に記載された事項の範囲内の訂正であり、実質上特許請求の範囲を拡張し又は変更するものではない。
　また、訂正事項ｂ及びｃは、請求項１の訂正に伴い、特許請求の範囲と、発明の詳細な説明との間に生じた不整合部分を、発明の詳細な説明中の該当個所の表現を同じように限定することで、整合を図るものであるから、明瞭でない記載の釈明を目的とする訂正に該当する。そして、訂正事項ｂ及びｃも、願書に添付した明細書又は図面に記載された事項の範囲内の訂正であり、実質上特許請求の範囲を拡張し又は変更するものではない。
　2.3　むすび
　以上のとおりであるから、上記訂正は特許法等の一部を改正する法律（平成６年法律第１１６号。以下、「平成６年改正法という。」）附則第６条第１項の規定によりなお従前の例によるとされる、特許法第１２０条の４第３項において準用する平成６年改正法による改正前の特許法第１２６条第１項ただし書き、第２項及び第３項の規定に適合するので、当該訂正を認める。
３．本件発明
　訂正後の本件請求項１〜８に係る各発明は、上記訂正事項ａ．に示すとおりである。
４．取消理由通知
　4.1　取消理由の概要　当審で発した取消理由の趣旨は、本件請求項１〜８に係る各発明は、
　刊行物１：特開昭６３−９５７４号公報
　刊行物２：特開平１−１７１９８８号公報
　刊行物３：特開昭６３−２８８７７８号公報
　刊行物４：特開昭６２−１７９９９２号公報
　刊行物５：特開昭６４−３４７８７号公報
に記載された各発明に基づいて当業者が容易に発明をすることができたものであるから、特許法第２９条第２項に規定する発明に該当する。そのため、請求項１〜８に係る各発明の特許は、拒絶しなければならない特許出願に対して特許されたものであるからその特許を取り消す、とするものである。
　4.2　刊行物の記載　
　刊行物１には、「加熱により溶融もしくは昇華して転移する染料を非熱転移性の樹脂バインダー中に含有している第１の熱転写層と、加熱により溶融して転移するバインダーが着色されている第２の熱転写層とを、シート状基材の同一面上に有することを特徴とする熱転写シート。」（特許請求の範囲第１項）が記載され、産業上の利用分野として、「本発明は、写真や絵画のように階調を要求される部分と、文字、線あるいは単色に塗られるべき区域のように階調は要求されないが明瞭かつ濃度の高いことが要求される部分とを、同じ熱転写シートを用いて熱転写法により転写して形成することが可能な、熱転写シートに関するものである。」（第１頁右下欄第３〜９行）こと、シート状基材について、「本発明におけるシート状基材２としては、プラスチックフィルムとして、ポリエステル、ポリプロピレン、セロハン、・・・・・中でもポリエステルフィルム、アラミドフィルムを使用するのが望ましい。」（第３頁右下欄第２〜１６行）こと、「熱転写シートには、背面より印字するときにサーマルヘッドの熱によるスティッキングを防止し、滑りをよくする意味で、シート状基材の熱転写層を設けない側に処理を施すのがよい。たとえば、・・・・・・・・・耐熱スリップ層を設けるのがよい。」（第５頁左下欄第１０〜１８行）こと、及び、発明の効果として、上記の構成により、階調性画像と文字等の画像形成が同じ熱転写シ−トで可能という効果を有すること（第６頁左下欄第１〜２０行）が記載されている。
　刊行物２には、「ポリエステルフイルムの少なくとも片面に重合性のある炭素−炭素不飽和結合を有する化合物とポリエステルとの反応生成物を含有する塗布液を塗布後、該フィルムを延伸し、得られる二軸延伸ポリエステルフィルムの塗布層上に形成させた昇華型インク層と該インク層を形成させたポリエステルフィルム面と反対面に形成させた易滑層を含むことを特徴とする昇華型感熱転写記録材。」（特許請求の範囲）が記載され、従来技術の課題に関連して、「インク層とポリエステルフイルムの接着性を改良するためには、インク層とポリエステルフイルム相方に接着性のある下引き層を選定することと、この下引き層が薄層で均一性のある塗布層であることが精度のある転写画像を得るために必要である。」（第１頁右下欄第１０〜１５行）こと、そのために、「塗布後延伸することにより、塗布層を薄層化できることに着目し、・・・・・・・・・本発明に至った」（第２頁左上欄第２〜９行）こと、「本発明における基体を構成するポリエステルフイルムのポリエステルとは、その構成成分の８０％以上がエチレンテレフタレートであるポリエチレンテレフタレートあるいは８０％以上がエチレンナフタレートであるポリエチレンナフタレートである。」（第２頁左上欄第１９行〜右上欄第４行）こと、「塗布層の厚さは、０．０１μから１μの範囲が好ましく、さらに好ましくは０．０２μから０．５μの範囲である。」（第５頁右上欄第１７行〜左下欄第６行）こと、「易滑層に耐熱性が必要とされる場合は、ポリイミドなどのいわゆる耐熱性樹脂を用いても良い」（第６頁左上欄第１行〜右上欄第７行、）こと、及び、発明の効果として、「本発明の昇華型感熱転写記録材は、昇華型インク層とポリエステルフイルムとの接着性が良好であるため、転写記録時にインク層が剥離によって転写することもなく、且つ良好な染料の昇華性を示し、優れた画像形成性を有するものである。」（第８頁左上欄第１１〜１７行）ことが記載されている。
　刊行物３には、「基体の一方の面に剥離層を設け、該剥離層上に熱溶融性インク層を設け、該熱溶融性インク層上にワックスを主体とするワックスと樹脂との混合物からなる融点７０〜１００℃のトップコート層を設けたことを特徴とする感熱転写体。」（特許請求の範囲第１項）が記載され、従来技術の課題として、「エチレン−酢酸ビニル共重合体などの樹脂をバインダー成分として用い、インクの凝集力を高めて粗面紙に対しても良好な印字を行い得る感熱転写体が開発されるようになってきた。ところが、このような粗面紙対応の感熱転写体では、熱溶融性インク中に樹脂成分を多く含むために、インクと基体との接着力が大きくなり、そのため、転写時に印字エネルギーが低い場合は基体とインク層が剥離しないために印字が行えず、印字エネルギーを高くすると、転写はするが、インクと基体との接着力が大きいので、所望部分のインクが完全には転写せず、部分的に基体に残るため、高解像度の印字が得られにくい傾向がある。そのため、最近では、第２図に示すように、基体１と熱溶融性インク層３との間に熱により溶融又は軟化して熱溶融インクと共に受像体に転写する剥離層２を設け、該剥離層２によって転写時の基体１からの剥離を容易にさせている。」（第１頁右下欄第１２行〜第２頁左上欄第９行）こと、剥離層については、「剥離層は、例えばワックス、ワックスを主体とするワックスと樹脂との混合物、あるいはこれらにカーボンブラックなどを添加したものによって構成され、厚さは、通常、０．５〜２．５μｍ程度にされる。」（第３頁右上欄第１７行〜左下欄第１行）こと、及び、実施例１において、剥離層の材料として、
「Ａ（剥離層形成用組成物）
　パラフィンワックス（融点６４℃）　　　　　　　　８０重量部　
　エチレン−酢酸ビニル共重合体　
　（メルトインデックス４００）　　　　　　　　　　１０重量部　
　カーボンブラック（平均粒径７０ｍμｍ）　　　　　１０重量部」（第３頁右下欄第６〜１０行）の組成のものを使用したこと、「感熱転写体の作製は、厚さ３．５μｍのポリエチレンテレフタレートフィルムを基体に用い、この基体上に前記Ａの剥離層形成用組成物を厚さ１μｍになるように塗布して形成し、該剥離層上に前記Ｂの熱溶融性インクを厚さ２．５μｍになるように塗布して熱溶融性インク層を形成し」た（第４頁左上欄第５〜１０行）ことが記載されている。　
　刊行物４には、「（１）基体と、該基体の片側表面上に積層され、スチレン−メタクリル酸エステル共重合体及びポリ塩化ビニル系樹脂の混合物からなる透過性保護層と、該透過性保護層の表面上に積層され、スチレン‐メタクリル酸エステル共重合体、ポリメチルメタクリレート、ポリ塩化ビニル系樹脂及び着色剤の混合物からなるインク層とからなることを特徴とする熱印字媒体。」（特許請求の範囲第１項）が記載され、発明の目的として、「本発明は、プラスチック製カードやラベル、中でも、その主流を占めているポリ塩化ビニル系樹脂製のカード、ラベル、シート、あるいは少なくとも表面の一部をポリ塩化ビニル系樹脂で被覆された物品の表面に極めて強固な印字画像を熱転写により形成できる熱印字媒体を得ることを目的とする。」（第２頁左上欄第１６行〜右上欄第２行）こと、「サーマルヘッドから基体１を介して熱を受けると、その熱によりインク層３と透過性保護層２とを構成する樹脂がそれぞれ熱溶解し、同時に被記録体のポリ塩化ビニル系樹脂の表面も溶融軟化するため、サーマルヘッドの押圧力により溶融した熱転写インクが被記録体表面に転着し、それに伴い透過性保護層が被記録体上のインク表面を保護層が覆い、冷却固化される。この転写の過程でサーマルヘッドの押圧力により熱軟化した被記録体表面に熱転写インクおよび保護層が埋め込まれるように転着することで、固化後、転写画像は摩擦に対して強くなる。」（第２頁右上欄第１８行〜左下欄第９行）こと、「基体は、インク層を支持する支持体として機能すると共に、サーマルヘッドからの熱を保護層およびインク層に伝える熱伝達体として機能するもので、ポリエステル樹脂、ポリエチレン樹脂等、従来から熱転写リボンの基体として使用されているプラスチック薄膜が用いられる。」（第２頁右下欄第２〜７行）こと、「透過性保護層は、インク層のインクと共にポリ塩化ビニル系樹脂からなる被記録体上に熱転写されるが、先に熱転着したインクの表面を覆うと共に、被記録体に強固に固着する」（第２頁右下欄第９〜１２行）こと、「本発明に係る熱印字媒体は、基本的には、前記のように三層構造を有するが、熱転写の際の基体からの剥離性を向上させるため、要すれば、基体と保護層との間に離型層を設けても良い。この離型層は、通常、シリコン系離型剤、ポリアミド等のの樹脂中にステアリン酸等の滑剤を含む混合物で形成される。」（第３頁右上欄第１９行〜左下欄第５行）こと、「本発明は、プラスチック製被記録体の表面に熱転写により印字画像を形成できるようにすることを目的として為されたものであるが、被記録体としては、特に、ポリ塩化ビニル単独重合体、塩化ビニル−アクリル酸エステル共重合体、塩化ビニル−酢酸ビニル共重合体、塩化ビニル−エチレン共重合体、ポリ塩化ビニリデン樹脂などポリ塩化ビニル系樹脂で形成されたものが好適である。」（第３頁左下欄第１８行〜右下欄第５行）ことが記載されている。　
　刊行物５には、「顔料を含む熱転写層と昇華性染料を含む熱転写層がシート状耐熱性基体の一方の面上に面順次に成層されていることを特徴とする熱転写シート。」（特許請求の範囲第１項）が記載され、発明の効果として、「良好な連続階調画像記録と、鮮鋭度の高い２値記録が１つの熱転写シートによってできる。」（第３頁右下欄第１６〜１７行）こと、「中間記録を必要とする部分では、昇華性染料を有する熱転写層に熱エネルギーを印加し染料を昇華させることによって、文字等の２値記録を行う部分では、顔料を有する熱転写層に熱エネルギーを印加して溶融転写することによって、熱転写記録を行う。」（第２頁左下欄第５〜１０行）こと、「シート状耐熱性基体１としては、例えば厚さが２〜１０μｍのポリエチレンテレフタレート（ＰＥＴ）、・・・・・等が用いられる。」（第２頁右下欄第１１〜１６行）こと、及び、「このシート状耐熱性基体１は、サーマルヘッドと接触する表面ｌｂ上に、エポキシ樹脂、ポリエステル樹脂、ビニルエステル樹脂等の熱硬化性樹脂等による耐熱層を有するもの、または、顔料を含む熱転写層２と他片面ｌａ上にシリコン樹脂等からなる離型層を有するものも用いることができる。」（第２頁右下欄１６行〜第３頁左上欄２行）ことが記載されている。　
　4.3　判断　
　訂正後の請求項１に係る発明（以下、「本件発明１」という）と、刊行物１に記載された発明とを対比すると、両者は、　
「加熱により移行する染料と非転写性バインダーとからなる第一の熱転写層（以下、「第一の熱転写層」という。）と、染料又は顔料によって着色された加熱溶融性バインダーからなる第二の熱転写層（以下、「第二の熱転写層」という。）とを基材シートの同一面上に並列に設けてなる熱転写シートにおいて、基材シートがポリエステルである熱転写シート」である点で一致し、次の点で相違する。　
　(a)　本件発明１は、「基材シートがその少なくとも第一及び第二の熱転写層を設ける面が易接着処理され」ているのに対し、刊行物１に記載の発明は、この点について記載されていない点。　
　(b)本件発明１が、「第二の熱転写層と基材シートの易接着処理面との間に厚さ０．２乃至１．５μｍの剥離保護層が形成されている」のに対して、刊行物１に記載の発明は、剥離保護層については記載していない点で相違する。　
　相違点について検討する。　
　刊行物２には、昇華型感熱転写記録材において、インク層とポリエステルフイルムよりなる基材との接着性を改良するために、インク層とポリエステルフイルムの双方に接着性を有する塗布層を設けることが記載され、基材シートの昇華型インク層（第一の熱転写層）を設ける面が「易接着処理」されていることが示されているが、基体シート上に、本件発明の第一及び第二の熱転写層を設けること及び易接着処理面上に剥離保護層を形成することについて記載又は示唆するものはない。　
　刊行物３には、溶融転写型の感熱転写体においては、加熱転写時において、溶融転写層（第二の熱転写層）と基材シートとの間の剥離性を維持する必要性があること、そのための手段として、溶融転写層と基材シートとの間に、「剥離層」を設けることが示されているが、第一及び第二の熱転写層を設けること及び易接着処理面上に剥離保護層を形成することについて記載又は示唆するものはない。　
　したがって、刊行物２及び３には、ポリエステルフィルムからなる基材シート上に「第一の熱転写層」又は「第二の熱転写層」を単独で設けた例が記載されているにすぎず、基材シート上に両者を同時に設ける際に、易接着処理、及び剥離保護層をいかに構成するかについて記載するところはないので、上記相違点(a)及び(b)に係る本件発明１の構成要件を示唆するものではない。　
　　刊行物４には、ポリ塩化ビニル系樹脂からなる被記録体に対して溶融熱転写可能なインク層を設けた熱印字媒体が記載され、刊行物５には、基材シート表面上に昇華型感熱転写記録層及び熱溶融転写型感熱転写記録層を併設してなる熱転写シートにおいて基材シートとしてポリエチレンテレフタレートフィルムを使用することが記載されているが、両者には上記相違点(a)、(b）に係る本件発明１の構成要件については記載されていない。　
　そして、本件発明１は、上記相違点(a)、(b)に係る構成要件を採用することにより、昇華型熱転写方式及び熱溶融型熱転写方式を併設してなる熱転写シートにおいて、染料層と基材シートとの間に良好な接着性及び熱溶融タイプのインキ層と基材シートとの間に良好な剥離性を形成し、優れた階調性画像と文字、記号等の高濃度画像を同時に容易に形成することができる熱転写シートを提供するという目的を達成するものであるから（本件明細書の（発明が解決しようとする問題点）参照）、本件発明１が刊行物１〜５に基づいて当業者が容易に発明をすることができたものとすることはできない。　
　また、請求項２〜８に係る発明は、請求項１を引用しさらに限定を付すものであるから、本件発明１と同様の理由により刊行物１〜５に基づいて当業者が容易に発明をすることができたものとすることはできない。　
　５．特許異議申立について　
　5.1　本件発明
　訂正後の本件請求項１〜８に係る各発明は、上記訂正事項ａ．に示すとおりである。　
　5.2　特許異議申立の理由の概要　
　5.2.1　特許異議申立人　コニカ株式会社は、　
　甲第１号証：特開昭６３−９５７４号公報（「刊行物１」に同じ）　
　甲第２号証：特開平１−１７１９８８号公報（「刊行物２」に同じ）　
　甲第３号証：特開昭６２−２５１１９０号公報（以下、「刊行物１０」と　　　　　　　いう）　
　甲第４号証：特開平１−１２２４８５号公報（「刊行物７」に同じ）
　甲第５号証：特開昭６２−１７９９９２号公報（「刊行物４」に同じ）
　甲第６号証：特開昭６３−７８７９１号公報（以下、「刊行物１１」という）　
を提出して、本件請求項１〜８に係る各発明は、それらの証拠に記載された発明に基づいて当業者が容易に発明をすることができたものであるから、特許法第２９条第２項に規定する発明に該当するとして、請求項１〜８に係る各発明の特許は、拒絶しなければならない特許出願に対して特許されたものであるからその特許を取り消すべき旨主張する。　
　5.2.2　特許異議申立人　枝木幸二は、　
　甲第１号証：特開昭６３−２９７０９０号公報（以下、「刊行物６」とい　　　　　　　う）　
　甲第２号証：特開昭６４−３４７８７号公報（「刊行物５」に同じ）　
　甲第３号証：特開平１−１７１９８８号公報（「刊行物２」に同じ）　
　甲第４号証：特開平１−１２２４８５号公報（以下、「刊行物７」という）　
　甲第５号証：特開昭６０−２５３５８８号公報（以下、「刊行物８」という）　
　甲第６号証：特開昭６３−２３９０８８号公報（以下、「刊行物９」という）　
　を提出して、本件請求項１〜８に係る各発明は、それらの証拠に記載された発明に基づいて当業者が容易に発明をすることができたものであるから、特許法第２９条第２項に規定する発明に該当するとして、請求項１〜８に係る各発明の特許は、拒絶しなければならない特許出願に対して特許されたものであるからその特許を取り消すべき旨主張する。　
　　5.3　刊行物の記載　
　刊行物１、２、４及び５に記載された事項は、上記「４．取消理由通知　の　4.2　刊行物の記載」の項で摘示したとおりである。
　刊行物６には、「基材の一方の面に、中間層を介して金属蒸着層、熱溶融性の接着層又は熱転写性着色層がこの順で設けられている熱転写記録用媒体に於いて、中間層が基材への接着層からなる区域と熱溶融性の剥離層及び蒸着アンカー層とからなる区域において金属蒸着層を介して昇華性染料を含む熱転写性着色層が対応し、中間層が熱溶融性の剥離層及び蒸着アンカー層とからなる区域においては金属蒸着層を介して熱溶融性の接着層が対応していることを特徴とする金属光沢熱転写記録用媒体。」（特許請求の範囲第１項）が記載され、発明の効果として、「所望の色相の輝度感及び耐摩性にすぐれた金属光沢印字物が、通常のサーマルカラープリンターにより容易に得られる事のほかに、金属光沢を必要としない場合には通常のカラー印字物も得られる。」（第３頁右上欄第８〜１２行）こと、具体的には、「第１図に示すように、基材（１）上に接着層（３）の塗工された区域及び熱溶融性の剥離層（２）と蒸着アンカー層（４）よりなる区域とに区分される中間層を介して金属蒸着層（５）及び熱溶融性の接着層（６）と昇華性染料を含む熱転写性着色層（７）が設けられている。」（第２頁右上欄７〜１２行、第１図）こと、剥離層に関して、「熱溶融性の剥離層（２）はサーマルヘッドの熱により印字の際に溶融し基材（１）から被転写紙への金属蒸着層（５）の転移を促進する目的で設けられており、組成としては、力ルナウバワックス、ライスワックス、モンタンワックス、キャンデリラワックス、パラフィンワックス等の天然又は合成ワックス類、熱溶融性の低分子量樹脂等が主成分として用いられる。」（第２頁右上欄末行〜左下欄７行）こと、「蒸着アンカー層（４）は剥離層（２）を金属蒸着の際の熱から保護し、また蒸着金属と剥離層（２）との接着性を向上する目的で設けられている。」（第２頁左下欄１３〜１６行）こと、「基材（１）上の別の区域に形成する接着層（３）の目的は、基材と金属蒸着層（５）の接着にあり、・・・・・材料としては蒸着アンカー層（４）と同じ物が使用出来る。」（第２頁右下欄３〜７行）こと、実施例には、「厚さ５．７μのポリエステルフィルムに次の組成物を部分的に塗工、乾燥して厚さ０．８μの剥離層を設けた。・・・・・その上からニトロセルロース及びポリエチレンテレフタレートの等量混合物からなる蒸着アンカー層兼接着層を前面に厚さ０．５μで形成し更にその上から厚さ２００Åのアルミニウム蒸着を行った。この後剥離層と同じ組成物及びイエロー，シアン，マゼンタの昇華性染料を含む組成物を用いて、第２図のような形で蒸着層の上から接着層及び着色層を形成した。」（第３頁左下欄第１〜１５行）こと、「また必要に応じてステイッキングを防止するための耐熱保護層を基材の片面に設けることも一般的である。」（第２頁右上欄１７〜１９行）ことが記載されている。　
　刊行物７には、「（１）基材フィルムの一方の表面に熱移行性染料層を形成してなる熱転写シートにおいて、同一側表面に転写可能な保護層を形成したことを特徴とする熱転写シート。（２）保護層が、染料層に隣接して基材フィルム表面に形成されている特許請求の範囲第１項記載の熱転写シート。（３）保護層と基材フィルム間に剥離層が形成されている特許請求の範囲第１項及び第２項記載の熱転写シート。（４）保護層上に接着層を積層した特許請求の範囲第１項乃至第３項記載の熱転写シート。・・・・・」（特許請求の範囲）が記載され、「本発明の熱転写方法は、熱移行性染料のうち昇華性染料を用いて画像形成を行う熱転写方式に適用した場合、特に有益である。」（第２頁右下欄第１６〜１８行）こと、「上記基材フィルム１としては、従来公知のある程度の耐熱性と強度を有するものであればいずれのものでもよく、例えば・・・・・等であり、特に好ましいものはポリエステルフィルムである。」（第３頁左上欄第７〜１９行）こと、「基材フィルム１の染料層２を形成しない側の面に、熱転写時のサーマルヘッド等の加熱手段による粘着を防止するための耐熱処理等を施してもよい。」（第３頁左上欄第２０行〜右上欄第３行）こと、「保護層は熱転写により転写されるもので、該保護層を形成するために使用される材質としてはポリ塩化ビニル、ポリアクリルエステル等が挙げられる。」（第３頁右下欄第１５行〜第４頁左上欄第９行）こと、「基材フィルム１と保護層３との間に剥離層４を設けて形成してもよく、このように構成することにより転写時の保護層フィルム１からの剥離が良好となる。」（第４頁左上欄１５〜１８行）こと、「保護層３上に接着層５を積層して設けてもよく、このように構成することにより保護層が相手側に確実に固着（密着）され良好な転写がなされる。」（第４頁右上欄第４〜７行）こと、「接着層５を感圧性接着剤にて構成すれば圧力のみによって保護層３を転写することができ、また感熱性接着剤にて構成すればサーマルヘッド等によっても保護層３を転写することができる。」（第４頁右上欄１０〜１４行）こと、及び、発明の効果として、「転写形成時の画像状態が確実に保持され、その結果、優れた保存安定性を有する転写画像を常時、容易に得ることができる。」（第６頁右上欄第７〜９行）ことが記載されている。　
　刊行物８には、「支持体上に熱溶融性色材層を有する感熱転写記録媒体において、該熱溶融性色材層の上に実質的に着色剤を含有しない熱溶融性表面層を有し、かつ該熱溶融性表面層と前記熱溶融性色材層との間に、低融点又は低軟化点の接着性樹脂層が介在していることを特徴とする感熱転写記録媒体。」（特許請求の範囲）が記載され、　
「支持体は、耐熱強度を有し、寸法安定性および表面平滑性の高い支持体が望ましい。材料としては、例えば、普通紙、・・・・・、ポリエチレンテレフタレート、・・・・・等の樹脂フィルム類および・・・・等がいずれも好適に使用される。」（第６頁右下欄第７〜１５行）こと、「本発明の感熱転写記録媒体は、その支持体裏面側の構成は任意であり、ステイッキング防止層等のバッキング層を設けてもよい。」（第６頁右下欄第１８〜２０行）こと、「また本発明の感熱転写記録媒体は、下引層等の他の構成層を有してもよい。」（第７頁左上欄第１２〜１３行）こと、及び、発明の効果として、「表面平滑度の低い普通紙に対しても良好な色素転写像ができるし、かつ従来の感熱転写記録媒体では避けることが困難であった地汚れ（カブリ）の発生をも抑制できるし、更に高温加熱乾燥（即ち、熱溶融性色材層の融点又は軟化点を越える温度による乾燥）による製造を行っても平滑表面の膜（層）ができるという効果がある。」（第７頁右上欄第１８行〜左下欄第６行）ことが記載されている。　
　刊行物９には、「基材シート上に、熱により層自体が溶融するかもしくは層中の染料が溶融もしくは昇華して移行する感熱転写層を有する感熱転写シートであって、感熱転写層は固定情報を転写するための予め決められた模様状に設けられた部分と、可変情報を転写するための均一に設けられた部分との少なくとも２つの部分からなることを特徴とする感熱転写シート。」（特許請求の範囲）が記載され、「均一部分３を昇華性染料を含む感熱昇華転写層として設け、文字部分４を熱溶融型のバインダーと非昇華型の着色材からなる感熱溶融転写層として設けるように、両者を異なる材料で形成することも、同じ材料で形成することもできる。」（第２頁右上欄１４〜１９行）こと、「第５図に示した転写シートを使用するときはまず、転写シートの固定情報部４を、必要に応じて印刷もしくは着色などの加工、磁気ストライプ、ＩＣメモリ部もしくは光記録部などの設置加工を施したポリ塩化ビニル樹脂などを素材とするカード基材の表面に転写し、文字、枠、罫線などのを形成する。この部分の転写は、可変情報を転写するためのサーマルヘッドを利用して、ただし、一定の熱を与えて行うのがよい。次いで（Ｙ）（Ｍ）（Ｃ）（Ｂｋ）で示す各色を転写するために均一に設けられた部分を使用して、可変情報、例えばカード使用者の顔、氏名、サインなどをサーマルヘッドを使用して形成する。」（第３頁左上欄第１〜１４行）こと、「本発明における基材シート２としては、プラスチックフィルムとして、ポリエステル、・・・・・などが使用できる。これらのうち・・・・・中でもポリエステルフィルム、アラミドフィルムを使用するのが望ましい。」（第３頁右上欄第１７行〜左下欄第１１行）こと、「熱溶融型転写層用のバインダーの樹脂としては、例えば、ＥＶＡ、・・・・・塩化ビニル樹脂、・・・・・などを用いることができる。」（第４頁右下欄第１８行〜第５頁左上欄第７行）こと、「シート状基材の熱転写層を設けない側にステイツキング防止処理を施すのがよい。」（第５頁右上欄第９〜１１行）こと、及び、発明の効果として、「この発明の感熱転写シートは、通常の感熱転写層に加えて、予め決められた固定情報を持つ模様状に形成した感熱転写層を有しているので単に転写するだけで入力された可変情報に基づく画像と、文字、マーク、その他の固定情報に基づく画像との両方を転写することができる。」（第６頁左上欄第１８行〜右上欄第３行）ことが記載されている。　
　刊行物１０には、「表面に溶融転写型のインク層を設けて用いられる感熱転写記録材用ポリエステルフィルムであって、前記インク層の形成される表面にポリオレフィンを塗布した後延伸してなることを特徴とする感熱転写記録材用ポリエステルフィルム。」（特許請求の範囲）が記載され、発明の目的として、「本発明は、溶融型の感熱転写記録材のインク層との接着性あるいは剥離性を改良した基体となるポリエステルフィルムを提供しようとするものである。」（第２頁左上欄第１７〜２０行）こと、「本発明における基体を構成するポリエステルフィルムのポリエステルとは、その構成成分の８０％以上がエチレンテレフタレートであるポリエチレンテレフタレートあるいは８０％以上がエチレンナフタレートであるポリエチレンナフタレートが好ましい。」（第２頁右上欄第１２〜１７行）こと、「本発明によれば、延伸と同時に塗布層の乾燥が可能になると共に塗布層の厚さを延伸倍率に応じて薄くできる。塗布層の厚さは、０．０１μないし３μが好ましく、さらに好ましくは０．０２μないし１μである。・・・・・塗布層にはポリオレフィン以外に水溶性あるいは水分散性のポリエステル、ポリアミド、ポリウレタン、ビニル系樹脂、ブタジエン系樹脂、エポキシ樹脂、シリコーン樹脂などを含有していてもよい。」（第３頁右上欄第１９行〜左下欄第１１行）こと、「本発明のポリエステルフィルムは、そのポリオレフィン塗布層の反対面に、感熱転写装置の熱ヘッドとの融着を防止するいわゆる耐熱易滑層が設けられていてもよい。」（第４頁左上欄第１４〜１７行）こと、及び、発明の効果として「本願発明のポリエステルフイルムは、溶融型の感熱転写記録材に用いられるインク層との接着性が良好であると共にインク層の転写時には、ポリエステルフイルムからの剥離性に伴なう印字の切れが良好であることから、感熱転写記録材用フィルムとして有用である。」（第５頁右下欄第７〜１３行）ことが記載されている。　
　刊行物１１には、「基材の一方の面に熱溶融性の組成物を主成分とする感熱転写層を少なくとも設けて成る感熱転写記録体において、該感熱転写層は剥離層、着色層、接着層の３層から成り、該剥離層は融点もしくは軟化点が５０〜２００℃のワックスもしくは樹脂を主体とする組成物から成り、該着色層は着色料と熱可塑性樹脂を主体とし、ワックスを含まない組成物より成り、更に該接着層は軟化点が９０〜１８０℃のポリアミド樹脂を主成分とする組成物から成ることを特徴とする感熱転写記録体。」（特許請求の範囲）が記載され、従来技術に関する課題として、ラベルの印刷に使用される感熱転写記録では耐摩性に劣ること（第１頁右上欄第２行〜第２頁左上欄第１行）、発明の目的として、「印字された文字が非常に耐摩性にすぐれている感熱転写記録体の提供を目的とする。」（第２頁左上欄第３〜５行）こと、及び、「基材（２）としては、感熱転写記録体の支持体として一般に用いられているフィルムやシートであればよく、具体的には、ポリエステル延伸フィルム、コンデンサー紙等があげられる。この上に設ける剥離層（３）は、基材（２）と後述する着色層（３）の間にあり、転写時の剥離の度合を一定にし、鮮明な印字を得るためのものである。・・・・・。接着層（５）は、受像紙との接着性向上を役目とする軟化点が９０〜１８０℃のポリアミド樹脂を主成分とするものである。又この層は色材を含まないため、印字の際の地汚れを防止する役目もある。」（第２頁左上欄第１５行〜右上欄第２０行）ことが記載されている。　
　5.4　判断　
　5.4.11　特許異議申立人　コニカ株式会社の申立について　
　本件発明１と、刊行物１に記載された発明とを対比すると、両者は、　
「加熱により移行する染料と非転写性バインダーとからなる第一の熱転写層（以下「第一の熱転写層」という。）と、染料又は顔料によって着色された加熱溶融性バインダーからなる第二の熱転写層（以下「第二の熱転写層」という。）とを基材シートの同一面上に並列に設けてなる熱転写シートにおいて、基材シートがポリエステルである熱転写シート」である点で一致し、次の点で相違する。　
　(a)　本件発明１は、「基材シートがその少なくとも第一及び第二の熱転写層を設ける面が易接着処理され」ているのに対し、刊行物１に記載の発明は、この点については記載されていない点。　
　(b)本件発明１が、「第二の熱転写層と基材シートの易接着処理面との間に厚さ０．２乃至１．５μｍの剥離保護層が形成されている」のに対して、刊行物１に記載の発明には、剥離保護層が形成されていることについては記載されていない点で相違する。　
  相違点について検討する。　
　刊行物２には、第一の熱転写層を設けるに当たり基材フイルム上に易接着処理することが記載されている。　
　刊行物１０には、「ポリエステルフイルムは、溶融型の感熱転写記録材に用いられるインク層との接着性が良好であると共にインク層の転写時には、ポリエステルフイルムからの剥離性に伴う印字の切れが良好である」と記載されているが、これは溶融型の感熱転写記録材における基材シートの必要な性能を示すにすぎず、基材シート上に第一及び第二の熱転写層を設ける際の課題を解決するために上記相違点(a)、(b)に係る本件発明１の構成を採用することを示すものではない。　
　刊行物７には、同一面上に昇華型熱転写層（第一の熱転写層）と保護層を設けた熱転写シートにおいて保護層が剥離層を介在して基体シート上に設けられていることが記載されているが、本件発明の第一及び第二の熱転写層を有する熱転写シートにおける課題を解決するために相違点(a)、(b）に係る本件発明１の構成要件を採用することを示すものではない。　
　刊行物４及び１１には、ポリエステルフイルム上に第二の熱転写層のみを設けた熱転写シートにおいて、第二の熱転写層とポリエステルフイルムとの間に剥離層を設けることが記載されている。　
　したがって、刊行物２，４，７、１０及び１１には、基材上に本件発明１の「第一の熱転写層」又は「第二の熱転写層」をそれぞれ単独で設けた例が記載されているにすぎず、基材シート上に両者を同時に設ける際に、易接着処理、及び剥離保護層をいかに組み合わせるかについて示されてはいないので上記相違点(a)、(b)に係る本件発明１の構成要件を示唆するものはない。　
　そして、本件発明１は相違点(a)、(b)に係る構成を採用することによって、明細書記載の上記課題を解決することができるものであるから、本件発明１が、上記刊行物１，２，４，７，１０及び１１に記載の発明に基づいて当業者が容易に発明をすることができたものとすることはできない。　
　また、請求項２〜８に係る発明は、請求項１を引用しさらに限定を付すものであるから、本件発明１と同様の理由により刊行物１，２，４，７，１０及び１１に記載の発明に基づいて当業者が容易に発明をすることができたものとすることはできない。　
　5.4.2　特許異議申立人　枝木幸二　の申し立てについて　
　刊行物６には、昇華性染料を含む熱転写層と、金属蒸着層を含む熱転写層が、ポリエステルフイルムからなる基材シートの同一平面上に並列に設けられている熱転写シートであって、金属蒸着層を含む熱転写層は、基材シート側から順に、「溶融剥離層」、「アンカー層」、「金属蒸着層」、「接着層」からなり、昇華性染料を含む熱転写層は、基材シート側から順に「接着層」、「金属蒸着層」、「昇華染料層」からなることが記載されている。　
　  上記「昇華性染料を含有する熱転写層」は本件発明１の「加熱により移行する染料と非転写性バインダーとからなる第一の熱転写層」に相当し、上記「金属蒸着層を含む熱転写層」は本件発明１の「染料又は顔料によって着色された加熱溶融性バインダーからなる第二の熱転写層」に対応する。　
　したがって、本件発明と甲第６号証に記載の発明は「加熱により移行する染料と非転写性バインダーとからなる第一の熱転写層と、第二の熱転写層とを基材シートの同一面上に設けてなる熱転写シートにおいて、基材シートがポリエステルフイルムである熱転写シート。」で、両発明は一致するが、次の点で相違する。　
　(1)本件発明１が、「染料又は顔料によって着色された加熱溶融性バインダーからなる第二の熱転写層」を有するのに対し、刊行物６に記載の発明では、「金属蒸着層を含む熱転写層」である点。　
　(2)本件発明１では「基材シートがその少なくとも上記第一及び第二の熱転写層を設ける面が易接着処理され」ているが、刊行物６にはこの点が記載されていない。　
　(3)本件発明１が「第二の熱転写層と基材シートと易接着処理面との間に厚さ０．２乃至１．５μｍの剥離保護層が形成されている」が、刊行物６にはこの点についての記載はない。　
　これらの相違点について検討する。　
　(1)について　
　加熱により移行する染料と非転写性バインダーとからなる第一の熱転写層と、染料又は顔料によって着色された加熱溶融性バインダーからなる第二の熱転写層とを基材シールの同一面上に並列に設けてなる熱転写シートは、刊行物５に記載されているところであるから、刊行物６の金属蒸着層を染料又は顔料によって着色された熱転写層とすることは当業者が適宜なし得るものである。　
　そこで、相違点(2)及び(3)について刊行物５，２，７，８及び９を検討する。　
　刊行物５には、顔料を含む熱転写層（「第二の熱転写層」）が剥離層を介してシート状耐熱性基体の一方の面上に、また、昇華性染料を含む熱転写層（「第一の熱転写層」）が同基体の同一の面上に面順次に成層されている熱転写シート、が記載されているが本件発明１の上記相違点(2)及び(3)に係る構成を示唆するものはない。　
　　また、刊行物２には、ポリエチレンテレフタレートフィルムを基材シートとする昇華型熱転写記録材に関し、昇華型インク層とポリエステルフィルムとの接着性を増すために塗布層が設けられていることが記載され、刊行物７には、基材フィルムと熱溶融転写層との間に剥離層を設けることが記載され、刊行物８には、感熱記録媒体にはスティッキング防止層などのバッキング層を設けても良いことが記載され、刊行物９には感熱転写層と感熱溶融転写層とをポリエステルフィルム上に設けた感熱転写シートでポリ塩化ビニル製カード基材の表面に転写することが記載されているから、刊行物２，７，８及び９には、基材上に本件発明１の「第一の熱転写層」又は「第二の熱転写層」をそれぞれ単独で設けた例が記載されているにすぎない。　
　また、基材シート上に両者を同時に設ける際に、易接着処理、及び剥離保護層をいかに組み合わせるかについては、いずれの刊行物にも示されてはいないので上記相違点(2)及び(3)に係る本件発明１の構成要件は刊行物２，５，７，８及び９に記載又は示唆されてはいない。
　なお、参考資料１（特開昭６３−２３０３８９号公報）及び参考資料２（特開昭６２−２０２７８９号公報）にも上記相違点(2)及び(3)に係る本件発明の構成要件を記載又は示唆するものはない。　
　したがって、上記刊行物２，５，６，７，８及び９には本件発明１の上記相違点(2)及び(3)に係る構成が記載または示唆されているとはいえない。　
　そして、本件発明１は上記相違点(2)及び(3)に係る構成を採用することによって、明細書記載の課題を解決することができるものであるから、本件発明１が、上記刊行物２，５，６，７，８及び９に記載の発明に基づいて当業者が容易に発明をすることができたものとすることはできない。　
　また、本件請求項２乃至８に係る発明は、請求項１を引用しさらに限定を付すものであるから、本件発明１と同様の理由により刊行物２，５，６，７，８及び９に記載の発明に基づいて当業者が容易に発明をすることができたものとすることはできない。　
　
　6．まとめ　
　以上のとおりであるから、特許異議の申立の理由及び証拠によっては、本件発明についての特許を取り消すことはできない。
　また、他に本件発明についての特許を取り消すべき理由を発見しない。　
　したがって、本件発明についての特許は拒絶の査定をしなければならない特許出願に対してされたものとは認めない。　
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により上記の通り決定する。
【異議決定日】
平成１３年４月１７日（２００１．４．１７）
【訂正の要旨】
訂正の要旨
　特許第２９６７５３８号発明の明細書を、下記のとおり訂正する。
　訂正事項ａ．
　特許請求の範囲の、
「【請求項１】加熱により移行する染料と非転写性バインダーとからなる第一の熱転写層と、染料又は顔料によって着色された加熱溶融性バインダーからなる第二の熱転写層とを基材シートの同一面上に設けてなる熱転写シートにおいて、基材シートがその少なくとも熱転写層を設ける面が易接着処理され、且つ第二の熱転写層と基材シートの易接着処理面との間に剥離保護層が形成されているポリエステルフイルムであることを特徴とする熱転写シート。
　【請求項２】ポリエステルフイルムがポリエチレンテレフタレートフイルム又はポリエチレンナフタレートフイルムである請求項１に記載の熱転写シート。
　【請求項３】易接着処理されたポリエステルフイルムが基材シートと同時に延伸処理された接着剤層を有する請求項１に記載の熱転写シート。
　【請求項４】接着剤層の厚みが０．００１乃至１μｍの厚みである請求項３に記載の熱転写シート。
　【請求項５】第二の熱転写層の表面に感熱接着剤層が形成されている請求項１に記載の熱転写シート。
　【請求項６】第二の熱転写層又はその表面の感熱接着剤層が塩化ビニル系樹脂に良好な接着性を示す請求項１に記載の熱転写シート。
　【請求項７】背面に耐熱滑性層が設けられている請求項１に記載の熱転写シート。
　【請求項８】請求項１に記載の熱転写シートを用い、塩化ビニル樹脂製カード基材表面に階調性画像と非階調性画像を形成することを特徴とするカードの製造方法。」との記載を、特許請求の範囲の減縮、及び、明瞭でない記載の釈明を目的として、
「【請求項１】加熱により移行する染料と非転写性バインダーとからなる第一の熱転写層と、染料又は顔料によって着色された加熱溶融性バインダーからなる第二の熱転写層とを基材シートの同一面上に並列に設けてなる熱転写シートにおいて、基材シートがその少なくとも上記第一及び第二の熱転写層を設ける面が易接着処理され、且つ第二の熱転写層と基材シートの易接着処理面との間に厚さ０．２乃至１．５μｍの剥離保護層が形成されているポリエステルフイルムであることを特徴とする熱転写シート。
　【請求項２】ポリエステルフイルムがポリエチレンテレフタレートフイルム又はポリエチレンナフタレートフイルムである請求項１に記載の熱転写シート。
　【請求項３】易接着処理されたポリエステルフイルムが基材シートと同時に延伸処理された接着剤層を有する請求項１に記載の熱転写シート。
　【請求項４】接着剤層の厚みが０．００１乃至１μｍの厚みである請求項３に記載の熱転写シート。
　【請求項５】第二の熱転写層の表面に感熱接着剤層が形成されている請求項１に記載の熱転写シート。
　【請求項６】第二の熱転写層又はその表面の感熱接着剤層が塩化ビニル系樹脂に良好な接着性を示す請求項１に記載の熱転写シート。
　【請求項７】背面に耐熱滑性層が設けられている請求項１に記載の熱転写シート。
　【請求項８】請求項１に記載の熱転写シートを用い、塩化ビニル樹脂製カード基材表面に階調性画像と非階調性画像を形成することを特徴とするカードの製造方法。」と訂正する。
　訂正事項ｂ．
　特許明細書第６頁第１４行〜第７頁第２行（特許公報第４欄第１６〜２６行）の、
「上記目的は以下の本発明によって達成される。即ち、本発明は、加熱により移行する染料と非転写性バインダーとからなる第一の熱転写層と、染料又は顔料によって着色された加熱溶融性バインダーからなる第二の熱転写層とを基材シートの同一面上に設けてなる熱転写シートにおいて、基材シートがその少なくとも熱転写層を設ける面が易接着処理され、且つ第二の熱転写層と基材シートの易接着処理面との間に剥離保護層が形成されているポリエステルフィルムであることを特徴とする熱転写シート、及び該熱転写シートを用いるカードの製造方法である。」との記載を、明瞭でない記載の釈明を目的として、
「上記目的は以下の本発明によって達成される。即ち、本発明は、加熱により移行する染料と非転写性バインダーとからなる第一の熱転写層と、染料又は顔料によって着色された加熱溶融性バインダーからなる第二の熱転写層とを基材シートの同一面上に並列に設けてなる熱転写シートにおいて、基材シートがその少なくとも上記第一及び第二の熱転写層を設ける面が易接着処理され、且つ第二の熱転写層と基材シートの易接着処理面との間に厚さ０．２乃至１．５μｍの剥離保護層が形成されているポリエステルフィルムであることを特徴とする熱転写シート、及び該熱転写シートを用いるカードの製造方法である。」と訂正する。
　訂正事項ｃ．
　特許明細書第１３頁第１１行〜第１４頁第７行（特許公報第６欄第３７行〜第７欄第１行）の、
「本発明では、上記インキ層の形成に際して、基材表面に剥離保護層を予め形成することが必要である。この剥離保護層はインキ層の剥離性を向上させると共に、インキ層と共に転写され、転写画像の表面保護層となるものであって、転写画像の耐摩耗性等を向上させるものである。かかる剥離保護層は、例えば、（メタ）アクリル系樹脂、シリコーン系樹脂、弗素系樹脂、酢酸セルロース等のセルロース系樹脂、スチレン系樹脂、エポキシ系樹脂、ポリビニルアルコール等にワックス、有機顔料、無機顔料等を添加したもの、或はポリエチレンワックス、カルナウバワックス、パラフィンワックス等のワックス等があげられ、形成される剥離保護層の厚さは、好ましくは０．２乃至１．５μｍの範囲であり、薄すぎると耐スクラッチ性等の保護効果が十分でなく、一方、厚すぎると印字時の箔切れが悪くなる。」との記載を、明瞭でない記載の釈明を目的として、
「本発明では、上記インキ層の形成に際して、基材表面に剥離保護層を予め形成することが必要である。この剥離保護層はインキ層の剥離性を向上させると共に、インキ層と共に転写され、転写画像の表面保護層となるものであって、転写画像の耐摩耗性等を向上させるものである。かかる剥離保護層は、例えば、（メタ）アクリル系樹脂、シリコーン系樹脂、弗素系樹脂、酢酸セルロース等のセルロース系樹脂、スチレン系樹脂、エポキシ系樹脂、ポリビニルアルコール等にワックス、有機顔料、無機顔料等を添加したもの、或はポリエチレンワックス、カルナウバワックス、パラフィンワックス等のワックス等があげられ、形成される剥離保護層の厚さは、０．２乃至１．５μｍの範囲である。薄すぎると耐スクラッチ性等の保護効果が十分でなく、一方、厚すぎると印字時の箔切れが悪くなる。」と訂正する。
（５４）【発明の名称】
熱転写シート及びカードの製造方法
（５７）【特許請求の範囲】
（１）加熱により移行する染料と非転写性バインダーとからなる第一の熱転写層と、染料又は顔料によって着色された加熱溶融性バインダーからなる第二の熱転写層とを基材シートの
同一面上に並列に
上記第一及び第二の
厚さ０．２乃至１．５μｍの
（２）ポリエステルフイルムがポリエチレンテレフタレートフイルム又はポリエチレンナフタレートフイルムである請求項１に記載の熱転写シート。
（３）易接着処理されたポリエステルフイルムが基材シートと同時に延伸処理された接着剤層を有する請求項１に記載の熱転写シート。
（４）接着剤層の厚みが０．００１乃至１μｍの厚みである請求項３に記載の熱転写シート。
（５）第二の熱転写層の表面に感熱接着剤層が形成されている請求項１に記載の熱転写シート。
（６）第二の熱転写層又はその表面の感熱接着剤層が塩化ビニル系樹脂に良好な接着性を示す請求項１に記載の熱転写シート。
（７）背面に耐熱滑性層が設けられている請求項１に記載の熱転写シート。
（８）請求項１に記載の熱転写シートを用い、塩化ビニル樹脂製カード基材表面に階調性画像と非階調性画像を形成することを特徴とするカードの製造方法。
【発明の詳細な説明】
　（産業上の利用分野）
　本発明は熱転写シートに関し、更に詳しくは１種の熱転写シートで鮮明な階調性画像及び鮮明な文字等の高濃度画像形成が可能である熱転写シート及びこれを用いるカードの製造方法に関する。
　（従来の技術）
　従来の一般的印字方法や印刷方法に代えて、優れたモノカラー或いはフルカラー画像を簡便且つ高速に与える方法として、インクジェット方式や熱転写方式等が開発されているが、これらの中では、優れた連続階調性を有し、カラー写真に匹敵するフルカラー画像を与えるものとして昇華性染料を用いた、いわゆる昇華熱転写方式が最も優れている。
　上記の昇華型熱転写方式で使用する熱転写シートは、ポリエステルフイルム等の基材シートの一方の面に昇華性染料を含む染料層を形成し、他方、サーマルヘッドの粘着を防止する為に基材シートの他の面に耐熱滑性層を設けたものが一般に用いられている。
　この様な熱転写シートの染料層面をポリエステル樹脂や塩化ビニル樹脂等からなる染料受容層を有する被転写材に重ね、熱転写シートの背面からサーマルヘッドにより画像状に加熱することによって、染料層中の染料か被転写材に移行して所望の画像が形成される。
　以上の如き熱転写シートは種々の用途に使用される様になっているが、特に塩化ビニル樹脂等の合成樹脂シート等の表面に直接階調性に優れた顔写真等が容易に且つ簡便に形成可能であることから、各種の身分証明書等のＩＤカードの作成に使用される様になった。
　しかしながら、カードに記録する情報として文字、記号、バーコード等は、階調性よりもむしろ均一な高濃度の黒色が要求されることから、これらの情報は熱溶融型の熱転写シートを使用して記録することが望ましく、この様な目的で同一基材シートの面に昇華タイプの染料層と熱溶融タイプのインキ層とを面順次に設けたミックスタイプの熱転写シートが提案されている（特開昭６３−９５７４号公報参照、）。
　これらのミックスタイプの熱転写シートによれば、同一のプリンターで顔写真等の優れた階調画像と、文字、記号等の高濃度の単色画像が同時に形成される。
　（発明が解決しようとしている問題点）
　以上の如きミックスタイプの熱転写シートにおいては、昇華タイプの染料層は染料のみが被転写材に移行し、そのバインダーは基材シート側に残ること、即ち染料層と基材シートとの間に良好な接着性が要求され、一方、熱溶融タイプのインキ層の場合には、インキ層の厚み全部が被転写材に転写されること、即ちインキ層と基材シートとの間に良好な剥離性が要求される。
　この様な要求に対しては、剥離性の良好な基材シートを使用して熱溶融性のインキ層を形成し、昇華タイプの染料層を形成する領域には接着剤層を形成する方法、或いは逆に接着剤層を形成した基材シートに剥離層を形成し、そこに熱溶融性のインキ層を形成する方法が考えられるが、この様な接着剤層を形成した場合には、昇華性染料層の熱転写には熱溶融性インキ層の転写よりも一般に大きな熱エネルギーが要求されることから、昇華性染料層の熱感度が著しく低下し、階調性画像が良好に形成出来ないという問題がある。この為に接着剤層を出来るだけ薄く設けることが必要であるが、これまではサブミクロンの厚みの接着剤層を均一に設けることが困難で、その結果印字ムラや染料層の異常転写（染料層全体が転写される）といった問題が発生している。
　従って、本発明の目的は、上記の如き問題を生じることなく優れた階調性画像と文字、記号等の高濃度画像を同時に容易に形成することが出来る熱転写シートを提供することである。
　（問題点を解決する為の手段）
　上記目的は以下の本発明によって達成される。即ち、本発明は、加熱により移行する染料と非転写性バインダーとからなる第一の熱転写層と、染料又は顔料によって着色された加熱溶融性バインダーからなる第二の熱転写層とを基材シートの
同一面上に並列に
上記第一及び第二の
厚さ０．２乃至１．５μｍの
　（作　　用）
　基材シートとして易接着処理されたポリエステルフイルムを使用することによって、１種の熱転写シートで鮮明な階調性画像及び鮮明な文字等の画像形成が可能である熱転写シートが提供され、且つ該熱転写シートを用いることによって優れたカードが提供される。
　（好ましい実施態様）
　次に好ましい実施態様を挙げて本発明を更に詳しく説明する。
　本発明で使用する易接着処理されたポリエステルフイルムとは、非常に薄く均一な接着剤層を設けたポリエステルフイルムであって、この様な接着剤層は好ましくは、例えば、熱硬化型、触媒硬化型、電離放射線硬化型等の架橋型ポリウレタン系樹脂、アクリル樹脂、メラミン樹脂又はエポキシ樹脂等の水分散体又は有機溶剤溶液を調製し、この塗工液を、例えば、ブレードコーティング方法、グラビアコーティング方法、ロッドコーティング方法、ナイフコーティング方法、リバースロールコーティング方法、スプレーコーティング方法、オフセットグラビアコーティング方法、モスコーティング方法等、任意の塗布方法により上記のフイルム上に塗布し乾燥することによって形成される。
　この際形成される接着剤層の厚みが重要であって、接着剤層が厚すぎると、昇華タイプの染料層の熱感度が低下し、一方、薄すぎると前記の様な染料層の異常転写が発生する。従って、接着剤層は０．００１乃至１μｍ、好ましくは０．０５乃至０．５μｍの厚みとするべきである。
　特にこれらの接着剤層は均一な厚みに形成するのが好ましく、ポリエステルフイルムの延伸処理前に数μｍの厚みの接着剤層を形成しておき、その後にフイルムを２軸延伸処理することによって、接着剤層の厚みを１μｍ以下として均一な薄膜の接着剤層とすることが出来る。
　上記ポリエステルフイルムとして特に好適なフイルムは、ポリエチレンテレフタレートフイルム又はポリエチレンナフタレートフイルムであり、これらの易接着処理フイルムは市場から入手して使用出来ると共に、公知の方法で製造して使用することも出来る（例えば、特開昭６２−２０４９３９号、同６２−２５７８４４号公報等を参照）。
　以上の様な基材シートの厚みは、ある程度の耐熱性と強度を有する様に、例えば、０．５乃至５０μｍ、好ましくは３乃至１０μｍ程度の厚さである。
　上記基材シートの表面に形成する第一の熱転写層である昇華タイプの染料層は、昇華性染料を任意のバインダー樹脂で担持させた層である。
　使用する染料としては、従来公知の熱転写シートに使用されている染料はいずれも本発明に有効に使用可能であり、特に限定されない。例えば、幾つかの好ましい染料としては、赤色染料として、ＭＳ　Ｒｅｄ　Ｇ、Ｍａｃｒｏｌｅｘ　Ｒｅｄ　Ｖｉｏｌｅｔ　Ｒ、ＣｅｒｅｓＲｅｄ７Ｂ、Ｓａｍａｒｏｎ　Ｒｅｄ　ＨＢＳＬ、Ｒｅｓｏｌｉｎ　Ｒｅｄ　Ｆ３ＢＳ等が挙げられ、又、黄色の染料としては、ホロンブリリアントイエロー６ＧＬ、ＰＴＹ−５２、マクロレックスイエロー６Ｇ等が挙げられ、又、青色染料としては、カヤセットブルー７１４、ワクソリンブルーＡＰ−ＦＷ、ホロンブリリアントブルーＳ−Ｒ、ＭＳブルー１００等が挙げられる。
　上記の如き染料を担持する為のバインダー樹脂としては、従来公知のものがいずれも使用でき、好ましいものを例示すれば、エチルセルロース、ヒドロキシエチルセルロース、エチルヒドロキシセルロース、ヒドロキシプロピルセルロース、メチルセルロース、酢酸セルロース、酢酪酸セルロース等のセルロース系樹脂、ポリビニルアルコール、ポリ酢酸ビニル、ポリビニルブチラール、ポリビニルアセタール、ポリビニルピロリドン、ポリアクリルアミド等のビニル系樹脂、ポリエステル等が挙げられるが、これらの中では、セルロース系、アセタール系、ブチラール系及びポリエステル系等が耐熱性、染料の移行性等の点から好ましいものである。
　この様な染料層は、好ましくは適当な溶剤中に前記の昇華性染料、バインダー樹脂及びその他離型剤等の任意成分を加えて各成分を溶解又は分散させて染料層形成用塗料又はインキを調製し、これを上記の基材シート上に塗布及び乾燥させて形成する。
　この様にして形成する染料層は、０．２乃至５．０μｍ、好ましくは０．４乃至２．０μｍ程度の厚さであり、又、染料層中の昇華性染料は、染料層の重量の５乃至９０重量％、好ましくは１０乃至７０重量％の量で存在するのが好適である。
　形成する染料層は所望の画像がモノカラーである場合は前記染料のうちから１色を選んで形成してもよく、又、所望の画像がフルカラー画像である場合には、例えば、適当なシアン、マゼンタ及びイエロー（更に必様に応じてブラック）を選択してイエロー、マゼンタ及びシアン（更に必様に応じてブラック）の染料層を形成する。
　本発明では上記染料層に加えて、これらの染料層に並列に熱溶融性インキ層を形成する。形成する順序は特に限定されないが、例えば、Ａ４版のサイズにイエロー、マゼンタ、シアンの染料層及び黒色の熱溶融性インキ層を面順次に形成する如くである。
　これらのインキ層は、染料又は顔料で着色された熱溶融性バインダーから形成する。好ましい着色剤はカーボンブラックであるが、これに限定されず、各色相の他の染料及び顔料も使用することが出来る。
　又、バインダーとしては、比較的低融点の熱可塑性樹脂、ワックス或はこれらの混合物であるが、被転写材との接着性を考慮して選択することが好ましく、例えば、被転写材がＩＤカード等に多く使用されている塩化ビニル樹脂の場合には、（メタ）アクリル酸エステル、塩化ビニル／酢酸ビニル共重合体、エチレン／酢酸ビニル共重合体、ポリエステル等の熱可塑性樹脂が好適である。
　基材シート上に熱溶融性インキ層を形成する方法としては、ホットメルトコートの外、ホットラッカーコート、グラビアコート、グラビアリバースコート、ロールコートその他多くの手段で上記インキを塗布する方法等が挙げられる。形成されるインキ層の厚さは、必様な濃度と熱感度との調和がとれる様に決定すべきであって、好ましくは０．２乃至３．０μｍの範囲であり、インキ層が薄すぎると、転写画像の反射濃度が不足し、一方、厚すぎると印字時の箔切れが悪く、印字画像のシャープ性が低下する。
　本発明では、上記インキ層の形成に際して、基材表面に剥離保護層を予め形成することが必要である。この剥離保護層はインキ層の剥離性を向上させると共に、インキ層と共に転写され、転写画像の表面保護層となるものであって、転写画像の耐摩耗性等を向上させるものである。かかる剥離保護層は、例えば、（メタ）アクリル系樹脂、シリコーン系樹脂、弗素系樹脂、酢酸セルロース等のセルロース系樹脂、スチレン系樹脂、エポキシ系樹脂、ポリビニルアルコール等にワックス、有機顔料、無機顔料等を添加したもの、或はポリエチレンワックス、カルナウバワックス、パラフィンワックス等のワックス等があげられ、形成される剥離保護層の厚さは
、０．２乃至１．５μｍの範囲である。
　又、本発明においては前記インキ層上に更に感熱接着剤層を形成することか好ましく、この接着剤層も被転写材との接着性を考慮して選択し、例えば、被転写材が塩化ビニル系樹脂からなるカード基材である場合には、前記の如き接着性が良好な熱可塑性樹脂を使用することが好ましい。形成される接着剤層の厚さは、好ましくは０．０５乃至１．０μｍの範囲であり、薄すぎると所望の接着性が得難く、一方、厚すぎると印字時の箔切れが悪くなる。
　又、本発明においては、前記基材シートの背面に、印字時のサーマルヘッドの粘着を防止し、且つその滑り性を良くする為に耐熱滑性層を設けることも好ましい。
　上記の如き熱転写シートを用いて、画像を形成する為に使用する被転写材は、その記録面が前記の染料に対して染料受容性を有するものであればいかなるものでもよく、又、染料受容性を有しない紙、金属、ガラス、合成樹脂等である場合には、その少なくとも一方の表面に染料受容層を形成すればよい。
　特に本発明の熱転写シートは、ポリ塩化ビニル樹脂からなるカードの作成に適しており、これらのカード基材には特別の染料受容層を形成することなく、昇華染料層からなる階調性画像及び溶融性インキ層からなる文字、記号、バーコード等を直接印字することが出来る。
　本発明において特に好ましいカード基材は、ポリ塩化ビニル１００重量部当り０．１乃至１０重量部、更に好ましくは１乃至５重量部の可塑剤を含有するものであって、該カード基材が昇華性染料に対して十分な染着性を有すると共に溶融性インキに耐しても良好な接着性を有する。
　又、本発明の好ましい態様では、上記可塑剤に加えて、更にポリ塩化ビニル１００重量部当り０．１乃至５重量部の滑剤を包含させることによって、可塑剤を比較的多量に、例えば、１乃至５重量部の割合でポリ塩化ビニルに包含させても、転写時に熱転写シートとのブロッキングが無く、又、得られるカード基材の昇華性染料による染着性が更に向上することを見い出した。
　以上の如き塩化ビニル樹脂製のカード基材は上記の如き必様な成分をブレンドし、このブレンド物をカレンダー法、押出法等の如き周知の形成方法によって、例えば、０．０５乃至１ｍｍ程度の厚みのシート状に成形することによって得られ、いわゆるカードサイズに裁断する前のシートでもカードサイズに裁断したものでもよい。又、これらのカード基材は単層構成でもよいし、例えば、白色顔料を含むセンターコアの少なくとも一方の面に透明樹脂層を設けた多層構成であってもよい。
　勿論、本発明の熱転写シートは塩化ビニル樹脂製カードの作成に限定されず、ポリエステル製等の他のカード基材は勿論、パスポート等のカード以外の被転写材にも有用であり、更に簡単なカタログ等の如く階調性画像と文字、記号、バーコード等の単色画像が同時に要求される各種印刷物の作成にも有用である。
　上記の熱転写シート及び上記の如き被記録材を使用して熱転写を行う際に使用する熱エネルギーの付与手段は、従来公知の付与手段がいずれも使用出来、例えば、サーマルプリンター（例えば、（株）日立製、ビデオプリンターＶＹ−１００）等の記録装置によって、記録時間をコントロールすることにより、５乃至１００ｍＪ／ｍｍ２程度の熱エネルギーを付与することによって、所望の画像が形成される。
　（効　　果）
　以上の如き本発明によれば、基材シートとして易接着処理されたポリエステルフイルムを使用することによって、１種の熱転写シートで鮮明な階調性画像及び鮮明な文字等の画像形成が可能である熱転写シートが提供され、且つ該熱転写シートを用いることによって優れたカードが提供される。
　（実施例）
　次に実施例及び比較例を挙げて本発明を更に具体的に説明する。尚、文中、部又は％とあるのは特に断りの無い限り重量基準である。
実施例１
　基材シートとして背面に耐熱滑性層を形成し、表面に熱硬化性アクリル樹脂からなる０．１μｍの易接着処理を施した６μｍ厚のポリエチレンテレフタレートフイルムの易接着処理面に、３個分のＡ４版サイズの領域を残してＴＲ−６４ニス（大日本インキ（株）製）１０部とトルエン４０部とからなるアクリル系樹脂のトルエン溶液を乾燥時厚み０．７μｍとなる様に塗布及び乾燥してＡ４版のサイズに剥離保護層を形成した。
　続けてその表面にＭＳＦ（東洋インキ（株）製）１０部とトルエン４０部からなる黒色インキを乾燥時厚みが２μｍになる様に塗布及び乾燥して熱溶融性インキ層を形成し、更にその表面にＴＲ−６４ニス（大日本インキ（株）製）１０部とトルエン４０部とからなるアクリル系樹脂のトルエン溶液を乾燥時厚み０．５μｍとなる様に塗布及び乾燥して感熱接着剤層を形成した。
　更に、上記インキ層の間に、下記の３色の染料層形成用インキ組成物を乾燥時厚みが１．０ｇ／ｍ２になる様に夫々Ａ４版サイズにグラビア印刷にてイエロー、マゼンタ及びシアンの面順次に塗布及び乾燥して連続フイルム状の本発明の熱転写シートを調製した。
　
イエロー色
　ＰＴＹ−５２（三菱化成製、Ｃ．Ｉ．ディスパーズイエロー１４１）
　　　　　　　　　　　　　　　　　　　　　　　　　　　　　　５．５０部
　ポリビニルブチラール樹脂（積水化学工業製、エスレックＢＸ−１）
　　　　　　　　　　　　　　　　　　　　　　　　　　　　　　４．８０部
　メチルエチルケトン　　　　　　　　　　　　　　　　　　　５５．００部
　トルエン　　　　　　　　　　　　　　　　　　　　　　　　３４．７０部
　離型剤　　　　　　　　　　　　　　　　　　　　　　　　　　１．０３部
　
マゼンタ色
　ＭＳレッドＧ（三井東圧製、Ｃ．Ｉ．ディスパーズレッド６０）２．６０部
　マクロレックスレッドバイオレットＲ（バイエル製、Ｃ．１．ディスパーズバイオレット２６）
　　　　　　　　　　　　　　　　　　　　　　　　　　　　　　１．４０部
　ポリビニルブチラール樹脂（エスレックＢＸ−１）　　　　　　３．９２部
　メチルエチルケトン　　　　　　　　　　　　　　　　　　　４３．３４部
　トルエン　　　　　　　　　　　　　　　　　　　　　　　　４３．３４部
　離型剤　　　　　　　　　　　　　　　　　　　　　　　　　　０．４０部
　
シアン色
　カヤセットブルー７１４（日本化薬製、Ｃ．Ｉ．ソルベントブルー６３）
　　　　　　　　　　　　　　　　　　　　　　　　　　　　　　５．５０部
　ポリビニルブチラール樹脂（エスレックＢＸ−１）　　　　　　３．９２部
　メチルエチルケトン　　　　　　　　　　　　　　　　　　　２２．５４部
　トルエン　　　　　　　　　　　　　　　　　　　　　　　　６８．１８部
　離型剤　　　　　　　　　　　　　　　　　　　　　　　　　　０．９４部
実施例２
　実施例１において、剥離保護層をＭＣＳ−５０６５（大日本インキ（株）製）１０部とトルエン４０部とからなるアクリル／ビニル系樹脂溶液から乾燥時厚み０．５μｍに形成した以外は実施例１と同様に本発明の熱転写シートを得た。
実施例３
　実施例１において、剥離保護層をＴＲ−１５ニス（大日本インキ（株）製）１０部とトルエン４０部とからなる塩素化ポリオレフイン系樹脂溶液から乾燥時厚み０．５μｍに形成した以外は実施例１と同様に本発明の熱転写シートを得た。
実施例４
　実施例１において、基材シートとして熱硬化性エポキシ樹脂で易接着処理（０．２μｍ）したポリエチレンナフタレートフイルム（厚み６μｍ）を使用した以外は実施例１と同様に本発明の熱転写シートを得た。
比較例１
　実施例１において、基材シートとして易接着処理していない同一のポリエチレンテレフタレートフイルムを使用した以外は実施例１と同様に比較例の熱転写シートを得た。
比較例２
　実施例４において、基材シートとして易接着処理していない同一のポリエチレンナフタレートフイルムを使用した以外は実施例１と同様に比較例の熱転写シートを得た。
使用例
　下記の組成により白色のカード基材コア（厚み０．２ｍｍ、サイズ３０×３０ｃｍ）を作成した。
　安定剤等の添加剤を約１０％含有するポリ塩化ビニル（重合度８００）コンパウンド
　　　　　　　　　　　　　　　　　　　　　　　　　　　　　　　１００部
　白色顔料（酸化チタン）　　　　　　　　　　　　　　　　　　　　１５部
　次に下記組成により透明シート（厚み０．１５ｍｍ）を作成し、上記白色コアの両面に熱圧着させてカード基材を作成した。
　安定剤等の添加剤を約１０％含有するポリ塩化ビニル（重合度８００）コンパウンド
　　　　　　　　　　　　　　　　　　　　　　　　　　　　　　　１００部
　可塑剤（ＤＯＰ）　　　　　　　　　　　　　　　　　　　　　　　　３部
　滑剤（ステアリン酸アミド）　　　　　　　　　　　　　　　　　０．５部
　上記のカード基材の面に前記本発明及び比較例の昇華転写シートを重ね、顔写真を色分解して得たシアン成分の電気信号に連結したサーマルヘッドで熱エネルギーを付与しシアン画像を得た。次いでマゼンタ画像及びイエローの昇華転写を行い、フルカラーの顔写真を形成し、更に熱溶融インキ層で氏名、住所、バーコードを形成し、その際の昇華性染料層の異常転写と形成された画像（顔写真）の解像性を調べ下記第１表の結果を得た。